(57)【要約】支持材、架橋ポリマー、およびｐＨ緩衝剤を含む装置。支持剤の表面はｐＨ緩衝剤を包埋した架橋ポリマーでコートされる。【特許請求の範囲】
【請求項１】
ｐＨ緩衝剤、架橋性ポリマー、およびポリマーを架橋させるための架橋化合物を含むキット。
【請求項２】
前記緩衝剤が無機塩を含む、請求項１に記載のキット。
【請求項３】
前記ポリマーが疎水性である、請求項２に記載のキット。
【請求項４】
前記ポリマーが水性である、請求項２に記載のキット。
【請求項５】
前記ポリマーが疎水性である、請求項４に記載のキット。
【請求項６】
前記緩衝剤がｐＨを６〜６．８に保つための一塩基性リン酸カルシウムおよび二塩基性リン酸ナトリウムを含む、請求項５に記載のキット。
【請求項７】
前記ポリマーがカルボキシレート基をもつポリウレタンであり、および前記架橋化合物がアジリジン、カルボジイミド、またはエポキシシランである、請求項２に記載のキット。
【請求項８】
前記緩衝剤がｐＨを６〜６．８に保つための一塩基性リン酸カルシウムおよび二塩基性リン酸ナトリウムを含む、請求項２に記載のキット。
【請求項９】
前記ポリマーがカルボキシレート基をもつポリウレタンであり、および前記架橋化合物がアジリジンである、請求項８に記載のキット。
【請求項１０】
さらに生体活性剤を含む、請求項１に記載のキット。
【請求項１１】
前記生体活性剤が殺菌剤である、請求項１０に記載のキット。
【請求項１２】
前記殺菌剤が塩化銀である、請求項１１に記載のキット。
【請求項１３】
前記生体活性剤が抗血栓剤である、請求項１０に記載のキット。
【請求項１４】
前記抗血栓剤がヘパリンである、請求項１３に記載のキット。
【請求項１５】
前記ポリマーが疎水性である、請求項１に記載のキット。
【請求項１６】
前記ポリマーが水性である、請求項１に記載のキット。
【請求項１７】
前記ポリマーが疎水性である、請求項１６に記載のキット。
【請求項１８】
支持材と、
架橋ポリマーと、
ｐＨ緩衝剤と、
を含み、前記支持材の表面が、前記ｐＨ緩衝剤が包埋された架橋ポリマーにより被覆されてなる装置。
【請求項１９】
前記緩衝剤が無機塩を含む、請求項１８に記載の装置。
【請求項２０】
前記ポリマーが疎水性である、請求項１９に記載の装置。
【請求項２１】
前記ポリマーが水性である、請求項１９に記載の装置。
【請求項２２】
前記ポリマーが疎水性である、請求項２１に記載の装置。
【請求項２３】
前記緩衝剤がｐＨを６〜６．８に保つための一塩基性リン酸カルシウムおよび二塩基性リン酸ナトリウムを含む、請求項２２に記載の装置。
【請求項２４】
前記ポリマーがポリウレタンである、請求項２３に記載の装置。
【請求項２５】
前記緩衝剤がｐＨ６〜６．８に保つための一塩基性リン酸カルシウムおよび二塩基性リン酸ナトリウムを含む、請求項１９に記載の装置。
【請求項２６】
装置が医療用装置である、請求項２５に記載の装置。
【請求項２７】
装置が移植装置である、請求項２６に記載の装置。
【請求項２８】
装置が尿道ステントまたは心臓弁である、請求項２７に記載の装置。
【請求項２９】
架橋ポリマーに包埋された生体活性剤をさらに含む、請求項１８に記載の装置。
【請求項３０】
前記生体活性剤が殺菌剤である、請求項２９に記載の装置。
【請求項３１】
前記生体活性剤が塩化銀である、請求項３０に記載の装置。
【請求項３２】
前記生体活性剤が抗血栓剤である、請求項２９に記載の装置。
【請求項３３】
前記抗血栓剤がヘパリンである、請求項３２に記載のキット。
【請求項３４】
前記ポリマーが疎水性である、請求項１８に記載の装置。
【請求項３５】
前記ポリマーが水性である、請求項１８に記載の装置。
【請求項３６】
前記ポリマーが疎水性である、請求項３５に記載の装置。
【請求項３７】
装置が医療用装置である、請求項１８に記載の装置。
【請求項３８】
装置が移植装置である、請求項３７に記載の装置。
【発明の詳細な説明】
【背景技術】
【０００１】
背景
カルシウムおよびマグネシウムは移植装置の表面に沈降する傾向があり、この現象は「エンクラステーション（堆積化）」と呼ばれている。Ｊ．Ｕｒｏｌ．（１９８８）１３９：３７−３８およびＢｒ．Ｊ．Ｕｒｏｌ（１９９４）７３：６８７−６９１を参照。尿管ステントの表面のエンクラステーション（堆積化）は、おもに（１）リン酸カルシウムおよびリン酸マグネシウムの生成を促進する高ｐＨの尿；（２）尿中の尿素をアンモニアに変換し、それによってさらに尿のｐＨを高くするバクテリアの成長；および（３）エンクラステーションの核部分を形成する、荒く親水的な表面、が原因であると考えられている。このようなエンクラステーションはしばしば移植装置の閉塞や破損を引き起こす。
【０００２】
概要
本発明は、例えば尿管ステント、心臓弁、または試料スティックのような装置のポリマーコーティングのｐＨ緩衝剤の包埋に関する。
【０００３】
一形態において、本発明は、ｐＨ緩衝剤、架橋性ポリマー、およびポリマーを架橋させるための架橋化合物を含むキットを特徴とする。本キットは、エンクラステーションから守るために移植装置にコートする目的で、または望ましくないｐＨ変化を避けるもしくは最小限にするために試料スティックにコートする目的で簡便に用いることができる。さらに具体的には、前記ｐＨ緩衝剤は適当な量の一塩基性リン酸カリウムおよびリン酸ナトリウムなどの無機塩の混合物を含みうる。水溶液に溶解させたとき、緩衝剤はあらかじめ決定されたｐＨ（例えば６．４）またはｐＨ範囲（例えば６〜６．８）を維持する。ポリマーは疎水性であっても親水性であっても、水性；すなわち水に溶解または分散する、であることが好ましい。本キットは、ｐＨ緩衝剤、ポリマーおよび架橋化合物を水性溶媒に溶解または分散させてコーティング溶液を調製するのに用いられる。次いでコーティング溶液は装置の表面に塗布されコーティングが形成される。
【０００４】
他の形態では、本発明は上述の方法またはその他の方法を用いて作成できる、コーティングされた装置を特徴とする。本装置は支持材（例えばコーティングされていない尿管ステント）、架橋ポリマー、およびｐＨ緩衝剤を含む。本装置では、支持材の表面はｐＨ緩衝剤を包埋した架橋ポリマーでコーティングされる。コーティング表面のｐＨは、装置が望ましくないｐＨの環境にさらされた場合でも十分に保持されうる。
【０００５】
本発明の１以上の実施形態の詳細を後述のように説明する。その他の本発明の特徴、目的および利点は、当該記述および特許請求の範囲により明らかにされる。
【０００６】
詳細な説明
本発明は、ｐＨ緩衝剤を装置の表面のポリマーコーティングに包埋することができ、それによってコーティング表面のｐＨが保たれるという、予想されなかった発見に基づく。
【０００７】
ｐＨ緩衝剤が包埋されているコーティングを提供するためのキットが本発明の範囲に含まれる。前述のようなキットはｐＨ緩衝剤、架橋性ポリマー、および架橋化合物を含む。
【０００８】
適切なｐＨ緩衝剤の例には、無機塩の混合物（例えば２つのカルボン酸塩もしくは２つのリン酸塩）または有機化合物の混合物（例えば酢酸およびその共役塩基）が挙げられる。これらの緩衝剤は、装置の表面にコートされると、装置が望ましくないｐＨの水溶液にさらされた場合に表面のｐＨを一定の範囲に維持する機能がある。緩衝剤の量を増やすことによって、緩衝能を上げることができる。
【０００９】
架橋性ポリマーは、カルボキシレート基、ヒドロキシル基、アミン基、およびエポキシ基のような１以上の官能基をもつ、ホモポリマー（例えばアクリルポリマーおよびエポキシポリマー）またはコポリマー（例えばポリウレタン、ポリアミド、およびポリエステル）であってもよい。緩衝剤存在下で、ポリマー分子の官能基が架橋化合物分子の官能基と反応することによって、２以上のポリマー分子を架橋することができる。架橋ポリマーはｐＨ緩衝剤を固定する。適当な架橋化合物の例には、１つの官能基（例えばカルボジイミド基）または２以上の官能基（例えばアジリジン基、エポキシ基、シラン基、またはイソシアネート基）をもつ任意の有機化合物が含まれる。クロロシラン基を含む分子のような架橋化合物分子は、それ自身と反応してポリマーを安定化するマトリックスを形成する。
【００１０】
一例として、カルボキシレート基をもつポリウレタンを架橋性ポリマーとして、２つのアジリジン基をもつ化合物を架橋化合物として用いることができる。さらに具体的には、ポリウレタン２分子のカルボキシレート基が、それぞれ架橋化合物分子の２つのアジリジン基と反応して、架橋ポリウレタン分子が生成する。１個のカルボジイミド基または２個のエポキシ基をもつ化合物もまた、同様に上述のポリウレタン分子を架橋するのに用いることができる。別の例では、ヒドロキシル基をもつポリマーであるポリ（エチレングリコール）は、２つのイソシアネート基をもつ架橋化合物を用いて架橋できる。
【００１１】
本キットはさらに、例えば殺菌剤または抗血栓剤のような生体活性剤を含むことができる。例えば塩化銀のような殺菌剤は、移植装置のコーティング中に存在した場合、細菌の装置への付着を減少させる。ヘパリンのような抗血栓剤は、移植装置のコーティング中に存在した場合、血液の凝固を防ぐことができる。以下に議論するように、抗血栓剤を含むキットは、さらにポリビニルピロリドン（ＰＶＰ）のような親水性ポリマーを含むことができる。あるいは、前記キットは、検体中の化学物質を検出する試料スティックのコーティングに必要な試薬を含むことができる。
【００１２】
本キットはそのまま装置のコーティングに使用することができる。はじめに、ｐＨ緩衝剤、ポリマー、および架橋化合物、並びにもしあれば生体活性剤などを溶媒に溶解または分散させてコーティング溶液を調製する。溶媒はそれぞれの溶質の溶解度に応じて、有機溶媒、水性溶媒、または２つ以上の混合溶媒でもよい。次に溶液は支持材の表面に塗布し（例えば、浸液、噴霧、または塗装によって）、そのあと溶媒を除いて（例えば空気乾燥またはオーブンで加熱）コーティングを形成する。ポリマーの架橋は溶媒がコーティング中に存在しているときまたは溶媒がコーティングから除かれた後で起こる。ポリマーが液体の場合、コーティング溶液は、ｐＨ緩衝剤および架橋化合物を溶媒を用いずにポリマーに溶かして調製してもよい。ポリマーは溶液が支持材の表面に塗布された後で架橋する。
【００１３】
本発明はさらにコーティングされた装置も特徴とする。これは、ｐＨ緩衝剤が物理的または化学的に包埋された架橋ポリマーがコーティングされた支持材である。ポリマーは架橋化合物（例えば本発明のキットの成分）を用いるか、または他の架橋方法（例えばエポキシ基をもつポリマーのＵＶ架橋法）を用いて架橋することができる。
【００１４】
ｐＨ緩衝剤は、架橋ポリマーに物理的に固定されるだけでなく、さらにポリマーと共有結合、水素結合、またはイオン結合で相互作用し、それによってさらにコーティングされた装置のｐＨ変化に対する耐性が延びる。このような結合は、ポリマーとｐＨ緩衝剤との適当なイオン性基／官能基の間で形成される。同様にｐＨ緩衝剤も共有結合、水素結合またはイオン結合によって、官能基が付与されたまたはイオン化した支持材表面と結合しうる。架橋ポリマーもまた、同様に支持材表面と結合しうる。さらに、とくに抗血栓剤がコーティングに包埋される場合、親水性ポリマーもまた、本発明の装置のコーティングに含まれうる。抗血栓剤は水溶性である。本装置が体内に埋め込まれる場合、親水性ポリマーの存在は、水のコーティングへの吸収、抗血栓剤の水への溶出、および抗血栓剤の放出を促進する。
【実施例】
【００１５】
以下の具体的な実施例は単に例示として説明するためであって、開示の残部をいかようにも限定することはないと解されるべきである。さらなる実験を行うことなく、当業者はここでの記述に基づいて本発明の最大限の範囲を利用できると考えられる。引用される全ての文献は本明細書に参照として完全に組み込まれる。
【００１６】
実施例１
水溶液でｐＨ６．４０を保証されている緩衝剤であるｐＨｙｄｒｉｏｎ（一塩基性リン酸カリウムおよび二塩基性リン酸ナトリウムの混合粉末、Ｍｉｃｒｏ  Ｅｓｓｅｎｔｉａｌ  Ｌａｂｏｒａｔｏｒｙ  Ｉｎｃ．，Ｂｒｏｏｋｌｙｎ，ＮＹ）１．７ｇを６０ｍＬの脱イオン水中で２０分間撹拌して溶解させた。次に２００ｇのカルボキシレート基をもつ水性ポリウレタン（ＮｅｏＲｅｚ  Ｒ−９６２１，ＮｅｒｏＲｅｓｉｎｓ  Ｉｎｃ．，Ｗｉｌｍｉｎｇｔｏｎ，ＭＡ）を緩衝溶液中で２０分間撹拌し、分散させた。最後に、２以上のアジリジン基をもつ架橋化合物（ＣＸ−１００、ＮｅｒｏＲｅｓｉｎｓ  Ｉｎｃ．，Ｗｉｌｍｉｎｔｏｎ，ＭＡ）３ｇを溶液に加えて３０分撹拌した。
【００１７】
白色のポリウレタンチューブ（Ｃｈｒｏｎｏｆｌｅｘ，８Ｆｘ３０ｃｍ，Ｆｕｔｕｒｅｍｅｄ  Ｉｎｔｅｒｖｅｎｔｉｏｎａｌ，Ａｔｈｅｎｓ，ＴＸ）を２−プロパノールであらかじめ洗浄し、前述の溶液に浸液し１インチ／分の速度で引き上げてコーティングした。その後コーティングしたチューブを６５℃のオーブンで２．５時間乾燥させた。
【００１８】
コーティングを検査するためにクレゾールレッドの１%アルコール溶液を用いた。コーティング表面の色は赤色（ｐＨ７〜８．８を示す）から明るい黄色（ｐＨ７以下を示す）に変化し、ｐＨ緩衝剤がｐＨ７以下を維持する機能があるという証拠が得られた。コーティングしていない表面の色は変化しなかった。
【００１９】
実施例２
白色のポリウレタンチューブ（Ｃｈｒｏｎｏｆｌｅｘ）を実施例１に記載した方法と同様の方法でコーティングした。ただし２１．７５ｍＬのＡｇＣｌ溶液（ＡｇＣｌの８％ＮＨ４ＯＨ溶液）をさらにコーティング溶液に加えた。コーティングした２０個のポリウレタンチューブ（４ｃｍ長さ）をそれぞれ擬似尿２０ｍＬを入れたバイアルの中に入れた。バイアルを室温に保ち、擬似尿を毎日交換した。８日目、１５日目、２２日目、および３０日目に試料を各バイアルから取り出し、コーティングのｐＨを４つのｐＨ指示薬、すなわちブロモフェノールブルー、メチルレッド、ブロモチモールブルー、およびクレゾールレッドで決定した。その結果、実験期間中、すべてのコーティングのｐＨが５．０〜６．０に維持されることが示された。なお、粉末のｐＨｙｄｒｉｏｎ緩衝剤のｐＨも、同じｐＨ指示薬で５．０〜６．０であった。
【００２０】
実施例３
ポリウレタン（ＰＵ）コートのチューブ（Ｃｈｒｏｎｏｆｌｅｘ）を実施例１に記載した方法と同様の方法でコーティングした。ただし２１．７５ｍＬのＡｇＣｌ溶液（ＡｇＣｌの８％ＮＨ４ＯＨ溶液）をさらにコーティング溶液に加えた。
【００２１】
比較のために、ＰＶＰコートのチューブ、すなわち尿管ステントをＢａｒｄ  Ｕｒｏｌｏｇｙ（Ａｔｌａｎｔａ，ＧＡ）より入手した。５週間の試験（４試行）および１０週間の試験（８試行）を含む２つのインビトロのエンクラステーション試験を、ＰＵコートおよびＰＶＰコートのチューブ両方の表面へのヒトの尿のカルシウム沈殿物の沈降を定量するために行った。ＢＪＵＩｎｔｅｒｎａｔｉｏｎａｌ（２０００）８６：４１４−４２１を参照。各チューブのカルシウムエンクラステーションの量は、原子吸光分光法で測定した（Ｕｎｉｃａｎ  ９２９ＡＡ  ｓｐｅｃｔｒｏｍｅｔｅｒ，Ｕｎｉｃａｍ  Ｌｔｄ．，Ｃａｍｂｒｉｄｇｅ，Ｅｎｇｌａｎｄ）。１２試行すべてにおいて、コーティングが緩衝剤を含んでいるＰＵコートのチューブでは、コーティングに緩衝剤の入っていないＰＶＰコートのチューブよりも常にカルシウムエンクラステーションが少なかった。
【００２２】
他の実施形態
本明細書に開示された全ての特徴は、任意の組み合わせで組み合わせることができる。本明細書に開示された個々の特徴は、同様の、等価な、あるいは類似の目的を果たす代替の特徴に置き換えることができる。よって、特記しない限り、開示された個々の特徴は等価または同様な一連の一般的な特徴の単なる例示である。
【００２３】
上述の説明によって、当業者は本発明の本質的な特徴を簡単に確認することができ、その思想および範囲から逸脱することなく、本発明にさまざまな変化や修正を加えさまざまな用途や条件に適用することができる。したがって、他の実施形態もまた以下の特許請求の範囲に含まれる。
【国際調査報告】
2006507396.tif 000002